(57)【要約】  化学的に強化されたガラス物品の強度を改善する方法は、化学的に誘導された圧縮層をガラス物品中に生じるイオン交換強化プロセスに、ガラス物品の標的表面を曝露する工程を含んでなる。その後、ガラス物品の標的表面を、剪断された磁気粘性流体と動的に連結する工程を実行して、化学的に誘導された圧縮層の少なくとも一部をガラス物品から除去する。ガラス物品を剪断された磁気粘性流体と動的に連結するパラメーターは、化学的に誘導された圧縮層の除去された部分の厚さが、化学的に誘導された圧縮層の約２０％未満であるようなものである。
2015502319.tif 000002
【特許請求の範囲】
【請求項１】
化学的に強化されたガラス物品の強度を改善する方法であって、
化学的に誘導された圧縮層を前記ガラス物品中に生じるイオン交換強化プロセスに、前記ガラス物品の標的表面を曝露する工程と、
前記ガラス物品の前記標的表面を、剪断された磁気粘性流体と動的に連結して、前記化学的に誘導された圧縮層の少なくとも一部を前記ガラス物品から除去する工程と、
を含んでなり、前記ガラス物品を前記剪断された磁気粘性流体と動的に連結する前記パラメーターは、前記化学的に誘導された圧縮層の前記除去された部分の厚さが、前記化学的に誘導された圧縮層の約２０％未満であるようなものであることを特徴とする方法。
【請求項２】
前記ガラス物品を前記剪断された磁気粘性流体と動的に連結する前記パラメーターは、前記化学的に誘導された圧縮層の前記除去された部分の厚さが約１μｍ程度であるようなものであることを特徴とする、請求項１に記載の方法。
【請求項３】
前記ガラス物品を前記剪断された磁気粘性流体と動的に連結する前記パラメーターは、前記化学的に誘導された圧縮層の約０．５μｍ〜約１μｍの厚さが除去されるようなものであることを特徴とする、請求項１に記載の方法。
【請求項４】
前記ガラス物品を前記剪断された磁気粘性流体と動的に連結する前記パラメーターは、前記化学的に誘導された圧縮層の前記除去された部分の厚さが約１．５μｍまでであるようなものであることを特徴とする、請求項１に記載の方法。
【請求項５】
前記ガラス物品を前記剪断された磁気粘性流体と動的に連結する前記パラメーターは、前記ガラス物品の総平均厚さの１％未満が除去されるようなものであることを特徴とする、請求項１に記載の方法。
【請求項６】
化学的に強化されたガラス物品の強度を改善する方法が、いずれの化学的エッチング工程も実質的に含まないことを特徴とする、請求項１〜５のいずれか一項に記載の方法。
【請求項７】
前記剪断された磁性流体が非酸性であることを特徴とする、請求項１〜６のいずれか一項に記載の方法。
【請求項８】
前記ガラス物品の複数の標的表面をイオン交換強化プロセスに曝露する工程と、
前記ガラス物品の前記標的表面を、剪断された磁気粘性流体と動的に連結して、前記化学的に誘導された圧縮層の少なくとも一部を前記ガラス物品から除去する工程と、
を含むことを特徴とする、請求項１に記載の方法。
【請求項９】
前記ガラス物品を前記剪断された磁気粘性流体と動的に連結する前記パラメーターは、前記化学的に誘導された圧縮層の約０．５μｍ〜約１μｍの厚さが除去されるようなものであり、
前記ガラス物品が、いずれの化学的エッチングも実質的に含まず、かつ
前記剪断された磁性流体が非酸性である
ことを特徴とする、請求項１に記載の方法。
【請求項１０】
前記ガラス物品が実質的に平面ディスプレー表面を含んでなることを特徴とする、請求項１〜９のいずれか一項に記載の方法。
【発明の詳細な説明】
【優先権】
【０００１】
本出願は、米国特許法第１１９条に基づき、２０１１年１１月２８日出願の米国仮特許出願第６１／５６３，９１０号の優先権の利益を主張する。本明細書は上記仮特許出願の内容に依拠し、また上記仮特許出願の内容は参照によって全体的に組み込まれる。
【技術分野】
【０００２】
本開示は、ガラス物品の強度を改善する方法に関する。
【背景技術】
【０００３】
強化ガラスは、例えば、大規模ディスプレー、携帯ディスプレー、タッチスクリーンディスプレーなどを含む多くの用途で使用することができる。強化後、ガラスは相対的に強い。しかしながら、場合によっては、ガラスの製造、処理および取り扱いによって、強化後でも性能に影響を及ぼす小さい表面欠陥を生じるおそれがある。本開示の対象によって、ガラス物品の強度を改善する方法が記載され、それによって、ガラス材料の量が、ガラス物品の少なくとも１つの表面に存在するいずれかの表面欠陥の量および重要性を最小化するために除去される。
【発明の概要】
【課題を解決するための手段】
【０００４】
本開示の一実施形態に従って、化学的に強化されたガラス物品の強度を改善する方法が記載され、この方法は、化学的に誘導された圧縮層をガラス物品中に生じるイオン交換強化プロセスに、ガラス物品の標的表面を曝露する工程と、ガラス物品の標的表面を、剪断された磁気粘性流体と動的に連結して、化学的に誘導された圧縮層の少なくとも一部をガラス物品から除去する工程とを含んでなり、ガラス物品を剪断された磁気粘性流体と動的に連結するパラメーターは、化学的に誘導された圧縮層の除去された部分の厚さが、化学的に誘導された圧縮層の約２０％未満であるようなものである。
【０００５】
本開示のもう１つの実施形態に従って、熱強化ガラス物品の強度を改善する方法が記載され、この方法は、熱的に誘導された圧縮層をガラス物品中に生じる非化学的強化プロセスに、ガラス物品の標的表面を曝露する工程と、ガラス物品の標的表面を、剪断された磁気粘性流体と動的に連結して、熱的に誘導された圧縮層の少なくとも一部をガラス物品から除去する工程とを含んでなり、ガラス物品を剪断された磁気粘性流体と動的に連結するパラメーターは、熱的に誘導された圧縮層の除去された部分の厚さが、熱的に誘導された圧縮層の約２０％未満であるようなものである。
【０００６】
本開示のさらにもう１つの実施形態に従って、ガラス物品の強度を改善する方法が記載され、この方法は、少なくとも１つの検出可能な欠陥を有するガラス物品の標的表面を識別する工程と、標的表面を、剪断された磁気粘性流体と動的に連結して、標的表面の少なくとも一部をガラス物品および少なくとも１つの検出可能な欠陥の少なくとも一部から除去する工程とを含んでなり、ガラス物品を剪断された磁気粘性流体と動的に連結するパラメーターは、約１μｍの厚さが標的表面から除去されるようなものである。
【０００７】
以下の本開示の特定の実施形態の詳細説明は、以下の図面とともに読んだ時に最良に理解することができる。
【図面の簡単な説明】
【０００８】
【図１】化学的に強化されたガラス物品の強度を改善する方法の概略例示である。
【発明を実施するための形態】
【０００９】
本開示は、ガラス物品の強度を改善する方法を導入する。一般に、考察された方法は、強化プロセスおよび磁気粘性流体（ＭＲＦ）処理工程を含んでなる。下記の追加的な詳細に記載されるように、一実施形態は、強化プロセスが、ガラス物品中に圧縮層を提供する非化学的プロセスを含んでなってもよい方法を記載する。もう１つの実施形態において、強化プロセスは、ガラス物品中に圧縮層を提供する化学的プロセスを含んでなってもよい。明瞭さおよび一貫性のためのために、ガラス物品上に与えられる圧縮層は、いずれの方法によっても、熱的に誘導された圧縮層（非化学的強化）または化学的に誘導された圧縮層（化学的強化）と記載される。なおさらなる考察された実施形態は、ガラス物品が化学的または熱的に強化されたかどうかにかかわらず、より一般にガラス物品に関する。
【００１０】
図１は、本開示によって化学的に強化されたガラス物品の強度を改善する方法の概略図である。図１の略図は、実例としての目的のみのために開示されており、そして、本開示において考察されるプロセスパラメーターの多様性を限定するように認識されるべきではない。ガラス物品を化学的に強化する考察された方法には、限定されないが、イオン交換強化プロセスおよび磁気粘性流体（ＭＲＦ）処理工程が含まれる。
【００１１】
一般にイオン交換は、化学的強化プロセスであり、標的表面上のアルカリ金属イオンが、塩浴溶液中に提供されるより大きいアルカリ金属イオンと交換される。大きいイオンは標的表面領域に「詰め込まれ」、そして圧縮状態が生じる。ここで、ガラスは約３００℃の温度の溶融塩の熱浴に配置される。より小さいナトリウムイオンは、ガラスからイオン化された溶液に移行し、そしてより大きいカリウムイオンは塩浴からガラスに移行して、ナトリウムイオンと置き換わる。図１に例示されるように、これらのより大きなカリウムイオンは、より多くの空間を占め、そしてガラスが冷却される時に一緒に圧縮されて、ガラス物品１０の表面に圧縮層１６と、ガラスの表面下の範囲内に張力層１８を生じ、張力層は圧縮層１６上で外側に偏向された力を及ぼす。この圧縮は、強度が増加した表面を生じさせる。他の化学的強化プロセスには、ナトリウム塩浴中約４５０℃でガラス物品をナトリウムイオンによって飽和させる工程と、それに続いて、上記されるようにイオン交換プロセスを行う工程を含む。
【００１２】
本発明者は、圧縮層１６は、形成、取り扱いおよび／または中間の強化プロセスに生じ得る傷、欠け傷、破断、亀裂、ひっかき傷、欠陥またはそれらの組み合わせを典型的に含んでなることを認識している。破損のこれらの潜在的供給源に対処するために、図１を参照して、ガラス物品の標的表面１２、１４を、剪断された磁気粘性流体（ＭＲＦ）と動的に連結し、ガラス物品１０から化学的に誘導された圧縮層１６の少なくとも一部を除去する。ガラス物品のほとんどの形態に関して、ガラス物品を剪断された磁気粘性流体と動的に連結するパラメーターは、化学的に誘導された圧縮層１６の除去された部分の厚さが圧縮層１６の約２０％未満であるようなものである。
【００１３】
代わりとして、ガラス物品の標的表面を、通常、テンパリングなどの熱をベースとする形態で、非化学的プロセスに曝露してもよいことが考えられる。もう１つの例において、図１に示されるものと同様に、ガラス物品１０の標的表面１２および／または１４は、例えば、ガラス物品１０を加熱されたアルカリ金属塩浴２０に曝露し、ガラス物品１０に化学的に誘導された圧縮層１６を形成することによって、イオン交換強化プロセスに曝露される。イオン交換強化プロセスおよび熱を強化プロセスの特定のパラメーターは、本開示の範囲を越えて、そして主題に関して様々な容易に入手可能な教示から収集することができる。あるいは、商業的に入手可能なイオン交換強化または熱強化プロセスが利用されてもよい。
【００１４】
その後、ガラス物品１０の標的表面１２および／または１４を、圧力下で、剪断されたＭＲＦと連結して、圧縮層が化学的または非化学的に導入されたかどうかにかかわらず、化学的に誘導された圧縮層１６の少なくとも一部をガラス物品１０から除去することができると考えられる。「剪断された」ＭＲＦは、印加された磁場
2015502319.tif 000003
【００１５】
下のいずれかのＭＲＦであり、その大きさおよび構成は、ガラス物品１０、ＭＲＦおよび関連する操作成分の特定の構成および特性次第で異なることに留意されたい。
【００１６】
操作において、そして記載された実施形態に従って、本方法は、ガラス物品１０をＭＲＦと連結させる磁気粘性仕上げ装置４０を利用する。例えば、ＭＲＦ装置４０は、プログラム可能なハードウェアを含むことができ、そしてガラス物品を配置するようにプログラムして、手動または自動化された命令に反応することができ、ガラス物品およびＭＲＦ装置４０の仕上げヘッドの相対的な運動（例えば、回転またはラスター運動）を提供すると考えられる。例えば、この装置は、選択的に回転する球体またはホイールおよびホイール表面下方に配置される電磁石を含んでもよい。電磁石は、様々な程度の場の勾配を提供する。印加された場に応じて、ＭＲＦの研磨粒子は、標的表面と物理的に連通するためにＭＲＦの表面またはその付近で濃縮され、ガラス物品１０の上に存在する欠陥を除去または変性する。ＭＲＦは、ダイヤモンドをベースとする流体または酸化セリウムをベースとする流体を含む様々な研磨粒子を含んでなってもよいが、これはいくつかの例として提供される。
【００１７】
多くの実施形態において、ガラス物品を剪断されたＭＲＦと動的に連結するパラメーターは、ガラス物品１０から欠陥の変性および／または除去を最適化するように選択される。加えて、欠陥の変性および／または除去は、標的表面においていずれかの追加的な欠陥を導入するか、または与えることなく実行され得る。そのようなパラメーターには、化学的に誘導された圧縮層１６の除去された部分の厚さは約０．１μｍより大きいということが含まれる。なおさらなる考察された実施形態において、化学的に誘導された圧縮層１６の除去された部分の厚さは、約１μｍ程度であるか、特に、約０．５μｍ〜約１μｍである。他の実施形態において、化学的に誘導された圧縮層１６の約１．５μｍまでの厚さを除去することができることが考えられる。
【００１８】
表面強度の改善は、除去の深さの増加によって向上し得ることが想定される。さらに、より大きい除去の深さが、サイクル時間および全体的な改善時間基準のための寛容性に従って達成され得ることが想定される。厚さｘを有するガラス物品の場合、ガラス物品の厚さｘの総平均１％未満が除去されると考えられる。変性および／または除去工程は、既存の機械装置と集積化された入手可能なシステムによって自動化されてもよいか、またはプログラムされてもよい。工程は、プロセスおよび／または結果において一定であり得、必要に応じて幾何学的な正確さの増加を与える。
【００１９】
本開示の強化の方法論では、いずれかの化学的エッチング工程を使わずに、化学的に強化されたガラス物品の強度を改善するために実行することができ、そして剪断されたＭＲＦは、完全に非酸性であることが可能である。
【００２０】
本開示の強化の方法論は、ガラス物品が実質的に平面のディスプレー表面を含んでなる場合に良好に適切であり、その場合、ガラス物品を剪断されたＭＲＦと動的に連結するパラメーター。
【００２１】
もう１つの実施形態に従って、熱的に強化されたガラス物品の強度を改善する方法は、上記で提供される熱変性の原理および工程と一致し、（ａ）熱的に誘導された圧縮層をガラス物品中に生じる熱強化プロセスに、ガラス物品の標的表面を曝露する工程と、（ｂ）ガラス物品の標的表面を、剪断された磁気粘性流体と動的に連結して、熱的に誘導された圧縮層の少なくとも一部をガラス物品から除去する工程とを含んでなり、ガラス物品を剪断された磁気粘性流体と動的に連結するパラメーターは、熱的に誘導された圧縮層の除去された部分の厚さが、熱的に誘導された圧縮層の約２０％未満であるようなものである。
【００２２】
本開示のさらにもう１つの実施形態に従って、ガラス物品の強度を改善する方法は、上記一般的な原理と一致し、（ａ）少なくとも１つの検出可能な欠陥を有するガラス物品の標的表面を識別する工程と、（ｂ）標的表面を、圧力下で、剪断された磁気粘性流体と動的に連結して、標的表面の少なくとも一部をガラス物品および少なくとも１つの検出可能な欠陥の少なくとも一部から除去する工程とを含んでなる。
【００２３】
特に、改善されたガラス物品が、テレビ、コンピューターモニター、携帯電話を含む電子デバイス用のディスプレイ、ならびにモニター用タッチスクリーンディスプレイもしくはパネルを含むそのようなデバイス用の対話的インターフェース、電話、およびカスタマーサービスキオスクまたは末端として使用されてもよいことが想定されるが、これらはいくつかの例として参照される。
【００２４】
本開示に従うガラス物品は様々な材料を含んでもよく、様々な用途で使用されてもよいことが想定される。例えば、限定されないが、ガラス物品は、シリカをベースとするガラス、ソーダ石灰ガラス、ガラスセラミック、アクリル、ポリカーボネートおよびポリエチレンをベースとする材料を含むポリマーガラス、ならびに金属合金、イオン溶融物および分子液体などの非網羅的な組成物を含んでもよい。そのうえ、本明細書に考察されるガラス物品は、板ガラス、容器ガラス、ネットワークガラス、電解質および非晶質金属における一般的な用途を有する材料を含んでもよい。特に、ガラス物品は、ガラス強化材料（プラスチックまたはコンクリート）、熱絶縁体、光学、オプトエレクトロニクスおよびガラス技術を含み得る。
【００２５】
本方法によって与えられる改善された表面強度を有する対象の追加的な例、およびこれと共に列挙されるその変形は、硬質および脆性であるとして典型的に特徴づけられる材料に関する用途を含む半導体製造、セラミック製造および／または他の材料製造もしくは処理方法の一般的な分野において直ちに理解されることが見出され得ることが想定される。ミクロおよび／またはナノ除去および／または変性の影響を受けやすいミクロおよび／またはナノ構造を有する材料および物品寸法は、記載された方法およびその変形の適切な候補として想定される。
【００２６】
以下の比較例において、５０ｍｍ×５０ｍｍの寸法および均一に正方形の幾何学を有するガラス物品試料が製造された。標的とされた変性および／または除去領域は、正方形の試料の中心に配置され、３０ｍｍ×３０ｍｍを含んでなる領域に適用された。除去の深さは１．５μｍ×２．０μｍを標的とした。当該技術において周知であり、かつ理解されるリング−オン−リング試験およびボール落下試験を可能にするために十分な量の試料が製造された。
【実施例】
【００２７】
実施例１−比較例
リング−オン−リング試験データ
３つの形態の強化表面を実行し、そしてリング−オン−リング方法論によって最大負荷強度を試験した。第１群は、イオン交換（ＩＸ）プロセスによって強化されたガラス物品である。第２群は、イオン交換（ＩＸ）プロセスおよび磁気粘性流体（ＭＲＦ）の適用の組み合わせによって強化されたガラス物品である。第２群に関して、ＩＸ＋ＭＲＦ処理によって、深さ約１．５μｍ〜２．０μｍのガラスの層が除去された。第３群は、イオン交換（ＩＸ）プロセスおよびフッ化水素酸（ＨＦ）のエッチングの適用の組み合わせによって強化されたガラス物品である。
【００２８】
【表１】
2015502319.tif 000004
【００２９】
データから、ＩＸのみの処理は、ＩＸ＋ＨＦ酸化学的エッチングの組み合わせによって実現し得る能力値の半分未満の平均最大負荷能力を提供する。重要なことに、ＩＸ＋ＭＲＦの組み合わせは、ＩＸ＋ＨＦ酸処理の平均最大負荷能力に非常近い。ＩＸ＋ＭＲＦプロセスによってガラス物品から除去される層の深さを増加させることは、平均最大負荷能力値をさらに最適化し、そしてＩＸ＋ＨＦ酸処理組み合わせによって提供される平均値により接近し得ることが予期される。
【００３０】
実施例２−比較例−ボール落下試験データおよび分析
【００３１】
【表２】
2015502319.tif 000005
【００３２】
表２は、上記の表１で識別されるものなどの様々な強化プロセスを受けた多重ガラス物品の５回の試験に相当する。ボール落下試験は、単純に、特定の高さから鋼ボールを落下して、破損閾値を決定するプロセスである。各試験セットデータは、異なる強化プロセスを比較するために、４つの強化プロセス、すなわち、ＩＸ−のみ、ＩＸ＋ＨＦ（セット１）、ＩＸ＋ＭＲＦ、およびＩＸ＋ＨＦ（セット２）を含んでなる。ＩＸ＋ＨＦセット１およびセット２のためのプロセスは、セット２において曝露時間を制限することで異なり、より低い最適ボール落下破損高さを与え、構造的完全性を低下させた。一貫して、ＩＸのみのプロセスは最も低いボール落下高さ閾値を与え、相対的により低い強度およびより低い損傷耐性を示した。ＩＸ＋ＭＲＦ適用では、ガラス物品の表面から、約１．５μｍ〜２．０μｍの材料が除去された。ボール落下試験データによって、ＩＸ＋ＭＲＦ処理がＩＸ＋ＨＦ酸処理（セット１およびセット２）の間の範囲に一貫して収まることが明らかとなる。既に述べたように、ＩＸ＋ＭＲＦプロセスにおける除去の深さを増加させることは、ボール落下閾値における上昇傾向に影響を及ぼし、そして最適化ボール落下データ、ならびにデータと関連した相当する強度および耐性に接近することが予期される。このことから、ＩＸ＋ＭＲＦ処理では、ガラスおよび他の対象の強度向上のために一般に使用されるＩＸ＋ＨＦ酸処理とほぼ同等の強度が実証され得ることが暗示される。
【００３３】
本発明を説明および定義する目的のために、「約」、「比較的」および「実質的」という用語は、本明細書中、いずれかの定量的比較、値、測定または他の表示に起因し得る固有の不確定度を表すために利用されることに留意されたい。「約」、「相対的」および「実質的」という用語はまた、本明細書中、重要な対象の基本的機能性の変化をもたらすことなく、定量的表示が明示された参照とは異なってもよい程度を表すために利用される。
【００３４】
本発明を詳細に説明し、そしてそれらの特定の実施形態を参照することによって、添付の請求の範囲に定義される本発明の範囲から逸脱することなく、修正および変更が可能であることは明白となるであろう。特に、本発明のいくつかの態様は本明細書中、好ましいか、または特に有利であるとして識別されるが、本発明が、本発明のこれらの好ましい態様に必ずしも限定されるというわけではないと考えられる。
【００３５】
特定の様式で、特定の特性または機能性を具体化するために、特定の方法で「構成される」本明細書中の本開示の成分の説明は、意図された使用の説明とは対照的に、構造的な説明であることに留意されたい。特に、本明細書中、成分が「構成される」様式への参照は、成分の既存の物理的条件を示し、そして、それ自体、成分の構造的な特徴の明確な説明として考えられる。
【００３６】
「好ましくは」、「一般に」および「典型的に」などの用語は、本明細書で利用される場合、主張された本発明の範囲を限定するため、またはある種の特徴が、主張された本発明の構造または機能性に対して重要であるか、本質的であるか、またはさらには重要であることを暗示するために利用されないことに留意されたい。それよりも、これらの用語は、単に本開示の実施形態の特定の態様を識別するため、あるいは本開示の特定の実施形態で利用されてもよいか、または利用されなくてもよい、他の、または追加的な特徴を強調するためにのみ意図される。
【００３７】
本開示の対象を詳細に説明し、そしてそれらの特定の実施形態を参照することによって、本明細書に開示される様々な詳細は、これらの詳細が、特定の要素が本記載に添付される各図面に説明される場合でさえも、本明細書に記載される様々な実施形態の本質的な成分である要素に関することを暗示するものとして考えられるべきではないことに留意されたい。それよりも、本明細書に添付の請求の範囲は、本開示の広さ、および本明細書に記載される様々な本発明の相当する範囲の唯一の表示として考えられるべきである。さらに、添付された請求項で定義される本発明の範囲から逸脱することなく、修正および変更が可能であることは明白である。特に、本開示のいくつかの態様は、本明細書中、好ましいか、または特に有利であるとして識別されるが、本開示がこれらの態様に必ずしも限定されるというわけではないと考えられる。
【００３８】
以下の請求項の１つ以上で、移行句として「式中」という用語が利用されることに留意されたい。本発明を定義する目的のために、この用語は、請求項において、構造の一連の特徴の説明を導入するために使用されるオープンエンド移行句として導入され、そしてより一般に使用されるオープンエンドプリアンブル用語の「含んでなる」と同様に解釈されなければならないことに留意されたい。
【００３９】
実施形態および請求の範囲は、適用において、記載において明かにされ、そして／または図面もしくはデータ（提供される場合）で説明される成分の構成および配列の詳細に限定されないことは理解される。それよりも、記載、いずれかの図面もしくは概略図、および／またはデータは、想定される実施形態の例を提供するが、請求の範囲は、明細書で開示および／または識別されるいずれかの特定の実施形態または好ましい実施形態に限定されない。提供され得るいずれの図面も、実例としての目的のみのためで、単に本明細書に開示される本発明の実際的な実施例を提供するのみである。したがって、提供されるいずれの図面も、請求項の範囲を示されるものに限定するものとして見られるべきではない。
【００４０】
本明細書に開示される実施形態および請求の範囲は、他の実施形態がさらに可能であり、そして上記されるが、特定の組み合わせおよび部分的組み合わせにおいて明白に開示されなくてもよい工程および／または特徴の様々な組み合わせおよび部分的組み合わせを含む様々な様式で実施および実行が可能である。したがって、実施形態および請求の範囲がベースとする概念は、他の構造、方法およびシステムのデザインの基礎として容易に利用されてもよいことを当業者は認識するであろう。加えて、本明細書で利用される表現および専門用語は、記載の目的のためであることが理解され、そして請求の範囲を限定するものとして解釈されてはならない。
【図１】
2015502319.tif 000006
【国際調査報告】
2015502319.tif 000007